СПОСОБ ПОЛУЧЕНИЯ ПРОИЗВОДНЫХ ХЛОРИДА АЛЮМИНИЯ

3
1. Продукт на основе хлоргидрата алюминия, содержащий измельченные частицы хлоргидрата алюминия в кристаллической форме, имеющий основность в диапазоне от 50% до примерно 85,6% и объемную плотность от 641 до 1041 кг/м (от 40 до 65 фунтов на кубический фут) и средний размер частиц в диапазоне от примерно 10 до примерно 15 микрон.
2
2. Продукт на основе хлоргидрата алюминия по п. 1, в котором частицы имеют отношение площади поверхности к массе от 295 до 705 м/кг, измеренное методом лазерной дифракции.
2
3. Продукт на основе хлоргидрата алюминия по п. 1, в котором основность составляет примерно 83%, и отношение площади поверхности к массе находится в диапазоне от примерно 575 до примерно 700 м/кг, измеренное методом лазерной дифракции.
4. Продукт на основе хлоргидрата алюминия по п. 1, который имеет основность примерно 85%.
5. Продукт на основе хлоргидрата алюминия по п. 1, который имеет основность примерно 72%.
6. Продукт на основе хлоргидрата алюминия по п. 1, который имеет основность примерно 50%.
7. Способ получения частиц гидрата хлорида алюминия с требуемой основностью, включающий:
использование нагретого газового потока в кольцевой мельнице для создания и поддержания циркулирующего газового потока внутри мельницы при рабочей температуре в диапазоне от 93 до 204°C (от 200°F до 400°F);
подачу кристаллов гексагидрата хлорида алюминия в кольцевую мельницу, где образуются частицы хлоргидрата алюминия, и полученные частицы разделяются на основе плотности частиц, причем частицы имеют основность, которая является функцией рабочей температуры; и
сбор высушенных частиц хлорида алюминия при выходе частиц из кольцевой мельницы.
8. Способ по п. 7, отличающийся тем, что высушенные частицы, собранные из мельницы, имеют основность в диапазоне от 0 до 85,6%.
9. Способ по п. 7, отличающийся тем, что рабочая температура находится в диапазоне между 104 и 116°C (между 220 и 240°F).
2
6
10. Способ по п. 9, отличающийся тем, что собранные высушенные частицы содержат AlCl и имеют основность от 0 до 5%.
11. Способ по п. 7, отличающийся тем, что рабочая температура находится в диапазоне между 127 и 138°C (между 260 и 280°F).
2
5
12. Способ по п. 11, отличающийся тем, что собранные высушенные частицы содержат Al(ОН)Cl и имеют основность от 14 до 18%.
13. Способ по п. 7, отличающийся тем, что рабочая температура находится в диапазоне между 149 и 154°C (между 300 и 310°F).
2
2
4
14. Способ по п. 13, отличающийся тем, что собранные высушенные частицы содержат Al(ОН)Cl и имеют основность от 31 до 35%.
15. Способ по п. 7, отличающийся тем, что рабочая температура находится в диапазоне между 171 и 177°C (между 340 и 350°F).
2
3
3
16. Способ по п. 15, отличающийся тем, что собранные высушенные частицы содержат Al(ОН)Cl и имеют основность от 38 до 52%.
17. Способ по п. 7, отличающийся тем, что рабочая температура находится в диапазоне между 177 и 182°C (между 350 и 360°F).
2
4
2
18. Способ по п. 17, отличающийся тем, что собранные высушенные частицы содержат Al(OH)Cl и имеют основность от 64 до 68%.
19. Способ по п. 7, отличающийся тем, что рабочая температура находится в диапазоне между 193 и 204°C (между 380 и 400°F).
2
5
20. Способ по п. 19, отличающийся тем, что собранные высушенные частицы содержат Al(OH)Cl и имеют основность от 81 до 85%.
21. Способ по п. 7, отличающийся тем, что поток газа содержит окружающий воздух и водяной пар.
3
22. Способ по п. 7, отличающийся тем, что высушенные частицы имеют объемную плотность от 1107196 до 1799194 кг/м (от 40 до 65 фунтов на кубический фут).
2
23. Способ по п. 7, отличающийся тем, что собранные высушенные частицы имеют площадь поверхности больше, чем примерно 300 м/кг, и меньше, чем примерно 700 м/кг, измеренную методом лазерной дифракции.
2
24. Способ по п. 7, отличающийся тем, что собранные высушенные частицы имеют площадь поверхности больше, чем 500 м/кг, и меньше, чем 600 м/кг, измеренную методом лазерной дифракции.
25. Способ по п. 7, отличающийся тем, что собранные высушенные частицы имеют средний размер частиц в диапазоне от примерно 10 до примерно 15 микрон.